"カチオン成分として、P5、Al3およびR2R2は、Mg2、Ca2、Sr2およびBa2からなる群から選ばれる少なくとも1つを含み、カチオン表示で、Ca2の含有率が14.0~24.0、R2の含有率が32.0~58.0であり、アニオン成分として、FおよびO2を含有し、屈折率ndが1.50以上で、アッベ数νdが65以上である光学ガラス。Fの含有率がアニオン表示で20.0~95.0である、請求項1に記載の光学ガラス。カチオン成分として、さらに、Ln3Ln3は、Y3、La3、Gd3、Yb3およびLu3からなる群から選ばれる少なくとも1つを含有し、カチオン表示で、Ln3の合計含有率が0~10.0である、請求項1または2に記載の光学ガラス。請求項1~3のいずれかに記載の光学ガラスからなる光学素子。請求項1~3のいずれかに記載の光学ガラスからなる研磨加工用および/または精密プレス成形用のプリフォーム。請求項5に記載のプリフォームを研磨してなる光学素子。請求項5に記載のプリフォームを精密プレスしてなる光学素子。しかしながら特許文献1~3に記載のような従来の光学ガラスは、異常分散性の程度が不十分であり、より高い異常分散性を備える光学ガラスの開発が望まれる。本発明は、このような課題を解決することを目的とする。すなわち、本発明の目的は、異常分散性がより高いことでガラスレンズの色収差を高精度に補正することができ、さらに高屈折率、低分散性を備え、加えて、耐失透性に優れる光学ガラス、光学素子およびプリフォームを提供することにある。本発明者らは、上記課題を解決するために鋭意検討し、本発明を完成させた。本発明は以下の1~7である。1カチオン成分として、P5、Al3およびR2R2は、Mg2、Ca2、Sr2およびBa2からなる群から選ばれる少なくとも1つを含み、カチオン表示で、Ca2の含有率が14.0~24.0、R2の含有率が32.0~58.0であり、アニオン成分として、FおよびO2を含有し、屈折率ndが1.50以上で、アッベ数νdが65以上である光学ガラス。2Fの含有率がアニオン表示で20.0~95.0である、上記1に記載の光学ガラス。3カチオン成分として、さらに、Ln3Ln3は、Y3、La3、Gd3、Yb3およびLu3からなる群から選ばれる少なくとも1つを含有し、カチオン表示で、Ln3の合計含有率が0~10.0である、上記1または2に記載の光学ガラス。4上記1~3のいずれかに記載の光学ガラスからなる光学素子。5上記1~3のいずれかに記載の光学ガラスからなる研磨加工用および/または精密プレス成形用のプリフォーム。6上記5に記載のプリフォームを研磨してなる光学素子。7上記5に記載のプリフォームを精密プレスしてなる光学素子。本発明によれば、異常分散性がより高いことでガラスレンズの色収差を高精度に補正することができ、さらに高屈折率、低分散性を備え、加えて、耐失透性に優れる光学ガラス、光学素子およびプリフォームを提供することができる。本発明について説明する。本発明は、カチオン成分として、P5、Al3およびR2R2は、Mg2、Ca2、Sr2およびBa2からなる群から選ばれる少なくとも1つを含み、カチオン表示で、Ca2の含有率が14.0~24.0、R2の含有率が32.0~58.0であり、アニオン成分として、FおよびO2を含有し、屈折率ndが1.50以上で、アッベ数νdが65以上である光学ガラスである。このような光学ガラスを、以下では本発明の光学ガラスともいう。本発明の光学ガラスは、R2を特定量含有し、さらにR2に属するCa2を特定量含有することが特徴の1つである。本発明者は、P5およびAl3を含有し、R2およびCa2の各々を特定量含有し、FおよびO2を好ましくは特定量含有し、屈折率およびアッベ数が特定値以上の光学ガラスは、従来のものと比較して異常分散性Δθg,Fが高くガラスレンズの色収差を高精度に補正することができ、高屈折率、低分散性を備え、さらに、耐失透性が優れることを見出し、本発明を完成させた。<ガラス成分>本発明の光学ガラスを構成する各成分について説明する。本明細書中において、各成分の含有率は特に断りがない場合は、全てモル比に基づくカチオンまたはアニオンで表示されるものとする。ここで、カチオンおよびアニオンとは、本発明の光学ガラスのガラス構成成分をカチオン成分およびアニオン成分に分離し、それぞれにおいて合計割合を100モルとして、ガラス中に含有される各成分を表記した組成である。[カチオン成分について]<P5>本発明の光学ガラスはP5を含む。P5は、ガラス形成成分であり、失透を抑制し、屈折率を高め、アッベ数の低下を抑制する性質を有する。このような性質が強まるので、P5の含有率は22.0~55.0であることが好ましい。P5の含有率は、好ましくは24.0、より好ましくは26.0、より好ましくは27.0、さらに好ましくは28.0を下限とし、好ましくは52.0、より好ましくは50.0、より好ましくは49.0、さらに好ましくは48.0を上限とする。P5は、原料として例えばAlPO33、CaPO32、BaPO32、ZnPO32、BPO4、H3PO4等を用いてガラス内に含有させることができる。<Al3>本発明の光学ガラスはAl3を含む。Al3は、ガラスの耐失透性、屈折率およびアッベ数を高め、磨耗度を低くし、さらに加工性を高める性質を有する。このような性質が強まるので、Al3の含有率は3.0~15.0であることが好ましい。Al3の含有率は、好ましくは4.0、より好ましくは5.0、さらに好ましくは6.0を下限とし、好ましくは13.0、より好ましくは11.0、さらに好ましくは10.0を上限とする。Al3は、原料として例えばAlPO33、AlF3、Al2O3等を用いてガラス内に含有させることができる。<R2>本発明の光学ガラスはR2を32.0~58.0含む。R2とは、Mg2、Ca2、Sr2およびBa2からなる群から選ばれる少なくとも1つを意味する。R2の含有率とは、これらの4つのイオンの合計含有率を意味するものとする。なお、後述するように、本発明の光学ガラスは、R2のうちCa2は必ず含有する。R2がこのような範囲であり、かつ、Ca2が後述する特定範囲であると、従来のものと比較して異常分散性Δθg,Fが高くガラスレンズの色収差を高精度に補正することができ、高屈折率、低分散性を備え、さらに、耐失透性が優れる光学ガラスを得ることができる。また、R2がこのような範囲の含有率であると安定なガラスを得ることができる。R2の含有率は、より好ましくは34.0、より好ましくは35.0、より好ましくは36.0、より好ましくは37.0、さらに好ましくは38.0を下限とし、より好ましくは57.5、より好ましくは57.0、より好ましくは56.5、さらに好ましくは56.0を上限とする。<Ca2>本発明の光学ガラスはCa2を14.0~24.0含む。Ca2の含有率がこのような範囲であり、かつR2の含有率が上記のような特定範囲であると、従来のものと比較して異常分散性Δθg,Fが高くガラスレンズの色収差を高精度に補正することができ、高屈折率、低分散性を備え、さらに、耐失透性が優れる光学ガラスを得ることができる。このような性質が強まるので、Ca2の含有率は、より好ましくは14.5、より好ましくは15.0、さらに好ましくは16.0を下限とし、より好ましくは23.5、より好ましくは23.0、より好ましくは22.0、さらに好ましくは21.0を上限とする。Ca2は、原料として例えばCaPO32、CaCO3、CaF2等を用いてガラス内に含有させることができる。<Mg2>本発明の光学ガラスはR2の1つとして、Mg2を含む場合がある。Mg2は、ガラスの耐失透性を高め、摩耗度を低くする性質を有する。このような性質が強まるので、Mg2の含有率は1.0~20.0であることが好ましい。Mg2の含有率は、より好ましくは3.0、さらに好ましくは5.0を下限とし、より好ましくは17.0、より好ましくは15.0、より好ましくは12.0、より好ましくは10.0、さらに好ましくは9.0を上限とする。Mg2は、原料として例えばMgO、MgF2等を用いてガラス内に含有させることができる。<Ba2>本発明の光学ガラスはR2の1つとして、Ba2を含む場合がある。Ba2は、ガラスの安定性を高める。また、低い分散性を維持し、屈折率を高める性質を有する。このような性質が強まるので、Ba2の含有率は0~40.0であることが好ましい。Ba2の含有率は、より好ましくは2.0、より好ましくは3.0、より好ましくは10.0、より好ましくは15.0、より好ましくは17.0を下限とし、より好ましくは35.0、より好ましくは32.0、より好ましくは30.0、より好ましくは29.0、より好ましくは20.0、より好ましくは19.0、さらに好ましくは18.0を上限とする。Ba2は、原料として例えばBaPO32、BaCO3、BaNO32、BaF2等を用いてガラス内に含有させることができる。<Sr2>本発明の光学ガラスはR2の1つとして、Sr2を含む場合がある。Sr2は、ガラスの耐失透性を高め、屈折率の低下を抑制する性質を有する。このような性質が強まるので、Sr2の含有率は0~20.0であることが好ましい。Sr2の含有率は、より好ましくは10.0、さらに好ましくは5.0を上限とする。Sr2は、原料として例えばSrNO32、SrF2等を用いてガラス内に含有させることができる。<Ln3>本発明の光学ガラスはLn3を含むことが好ましい。Ln3とは、Y3、La3、Gd3、Yb3およびLu3からなる群から選ばれる少なくとも1つを意味する。Lu3の含有率とは、これらの5つのイオンの合計含有率を意味するものとする。Ln3の含有率は0~10.0であることが好ましい。このような範囲の含有率であると、ガラスの屈折率を高まり、低分散となるからである。Ln3の含有率は、より好ましくは1.5、さらに好ましくは2.0を下限とし、より好ましくは9.0、より好ましくは8.0、さらに好ましくは7.0を上限とする。<Y3>本発明の光学ガラスはLn3の1つとしてY3を含む場合がある。Y3は、ガラスの屈折率を高めるとともに、異常分散性を低下し難くし、ガラス転移点Tgの上昇を抑えつつ、耐失透性を高めることができる性質を有する。このような性質が強まるので、Y3の含有率は、好ましくは1.5、より好ましくは2.0を下限とし、好ましくは9.0、より好ましくは8.0、さらに好ましくは7.0を上限とする。Y3は、原料として例えばY2O3、YF3等を用いてガラス内に含有させることができる。<La3>本発明の光学ガラスはLn3の1つとしてLa3を含む場合がある。La3は、ガラスの屈折率を高めるとともに、異常分散性を低下し難くする性質を有する。このような性質が強まるので、La3の含有率は、好ましくは1.5、より好ましくは2.0を下限とし、好ましくは9.0、より好ましくは8.0、さらに好ましくは7.0を上限とする。La3は、原料として例えばLa2O3、LaF3等を用いてガラス内に含有させることができる。<Gd3>本発明の光学ガラスはLn3の1つとしてGd3を含む場合がある。Gd3は、ガラスの屈折率を高めるとともに、異常分散性を低下し難くし、さらに耐失透性を高める性質を有する。このような性質が強まるので、Gd3の含有率は、好ましくは1.0、より1.5、より好ましくは2.0を下限とし、好ましくは9.0、より好ましくは8.0、さらに好ましくは7.0を上限とする。Gd3は、原料として例えばGd2O3、GdF3等を用いてガラス内に含有させることができる。<Yb3>本発明の光学ガラスはLn3の1つとしてYb3を含む場合がある。Yb3は、ガラスの屈折率を高めるとともに、異常分散性を低下し難くし、さらに耐失透性を高める性質を有する。このような性質が強まるので、Yb3の含有率は、好ましくは1.5、より好ましくは2.0を下限とし、好ましくは9.0、より好ましくは8.0、さらに好ましくは7.0を上限とする。Yb3は、原料として例えばYb2O3等を用いてガラス内に含有させることができる。<Lu3>本発明の光学ガラスはLn3の1つとしてLu3を含む場合がある。Lu3は、ガラスの屈折率を高めるとともに、異常分散性を低下し難くし、さらに耐失透性を高める性質を有する。このような性質が強まるので、Lu3の含有率は、好ましくは1.5、より好ましくは2.0を下限とし、好ましくは9.0、より好ましくは8.0、さらに好ましくは7.0を上限とする。Lu3は、原料として例えばLu2O3等を用いてガラス内に含有させることができる。<Si4>本発明の光学ガラスは任意成分としてSi4を含んでもよい。Si4は、所定量含有したときに耐失透性を高め、屈折率を高めつつ、磨耗度を低下させて加工性を高める性質を有する。このような性質が強まるので、Si4の含有率は、好ましくは10.0、より好ましくは8.0、さらに好ましくは5.0を上限とする。Si4は、原料として例えばSiO2、K2SiF6、Na2SiF6等を用いてガラス内に含有させることができる。<B3>本発明の光学ガラスは任意成分としてB3を含んでもよい。B3は、所定量含有したときに耐失透性を高め、屈折率を高めつつ、磨耗度を低下させて加工性を高め、さらにガラスの化学的耐久性を悪化し難くし、ガラスへの脈理の形成を低減する性質を有する。このような性質が強まるので、B3の含有率は、好ましくは10.0、より好ましくは8.0、さらに好ましくは5.0を上限とする。B3は、原料として例えばH3BO3、Na2B4O7、BPO4等を用いてガラス内に含有させることができる。<Rn>本発明の光学ガラスでは、RnRnはLi、NaおよびKからなる群から選ばれる少なくとも1つの合計含有率が、20.0以下であることが好ましく、15.0以下であることがより好ましく、10.0であることがさらに好ましい。<Li>本発明の光学ガラスは任意成分としてLiを含んでもよい。Liは、ガラス形成時の耐失透性を維持しつつ、ガラス転移点Tgを下げる性質を有する。このような性質が強まるので、Liの含有率は、好ましくは20.0、より好ましくは15.0、さらに好ましくは10.0を上限とする。Liは、原料として例えばLi2CO3、LiNO3、LiF等を用いてガラス内に含有させることができる。<Na>本発明の光学ガラスは任意成分としてNaを含んでもよい。Naは、ガラス形成時の耐失透性を維持しつつ、ガラス転移点Tgを下げる性質を有する。このような性質が強まるので、Naの含有率は、好ましくは10.0、より好ましくは8.0、さらに好ましくは5.0を上限とする。Naは、原料として例えばNa2CO3、NaNO3、NaF、Na2SiF6等を用いてガラス内に含有させることができる。<K>本発明の光学ガラスは任意成分としてKを含んでもよい。Kは、ガラス形成時の耐失透性を維持しつつ、ガラス転移点Tgを下げる性質を有する。このような性質が強まるので、Kの含有率は、好ましくは10.0、より好ましくは8.0、さらに好ましくは5.0を上限とする。Kは、原料として例えばK2CO3、KNO3、KF、KHF2、K2SiF6等を用いてガラス内に含有させることができる。<Zn2>本発明の光学ガラスは任意成分としてZn2を含んでもよい。Zn2は、所定量含有したときにガラスの耐失透性を高める性質を有する。また、ガラスの摩耗度を抑制する性質を有する。このような性質が強まるので、Zn2の含有率は0~40.0であることが好ましい。Zn2の含有率は、より好ましくは1.0、より好ましくは15.0、より好ましくは16.0、さらに好ましくは17.0を下限とし、より好ましくは38.0、より好ましくは37.0、より好ましくは7.0、さらに好ましくは5.0を上限とする。Zn2は、原料として例えばZnPO32、ZnO、ZnF2等を用いてガラス内に含有させることができる。<Nb5>本発明の光学ガラスは任意成分としてNb5を含んでもよい。Nb5は、ガラスの屈折率を高め、化学的耐久性を高め、さらに、アッベ数の低下を抑制し、溶融温度の上昇を抑制する性質を有する。このような性質が強まるので、Nb5の含有率は、好ましくは10.0、より好ましくは8.0、さらに好ましくは5.0を上限とする。Nb5は、原料として例えばNb2O5等を用いてガラス内に含有させることができる。<Ti4>本発明の光学ガラスは任意成分としてTi4を含んでもよい。Ti4は、ガラスの屈折率を高め、着色を低減する性質を有する。このような性質が強まるので、Ti4の含有率は、好ましくは10.0、より好ましくは8.0、さらに好ましくは5.0を上限とする。下であることがさらに好ましい。Ti4は、原料として例えばTiO2等を用いてガラス内に含有させることができる。<Zr4>本発明の光学ガラスは任意成分としてZr4を含んでもよい。Zr4は、ガラスの屈折率を高め、ガラスの機械的強度を高める性質を有する。このような性質が強まるので、Zr4の含有率は、好ましくは10.0、より好ましくは8.0、さらに好ましくは5.0を上限とする。Zr4は、原料として例えばZrO2、ZrF4等を用いてガラス内に含有させることができる。<Ta5>本発明の光学ガラスは任意成分としてTa5を含んでもよい。Ta5は、ガラスの屈折率を高める性質を有する。このような性質が強まるので、Ta5の含有率は、好ましくは10.0、より好ましくは8.0、さらに好ましくは5.0を上限とする。Ta5は、原料として例えばTa2O5等を用いてガラス内に含有させることができる。<W6>本発明の光学ガラスは任意成分としてW6を含んでもよい。W6は、ガラスの屈折率を高め、さらにアッベ数の低下を抑える性質を有する。このような性質が強まるので、W6の含有率は、好ましくは10.0、より好ましくは8.0、さらに好ましくは5.0を上限とする。W6は、原料として例えばWO3等を用いてガラス内に含有させることができる。<Ge4>本発明の光学ガラスは任意成分としてGe4を含んでもよい。Ge4は、ガラスの屈折率を高め、ガラスの耐失透性を高める性質を有する。このような性質が顕著になるので、Ge4の含有率は、好ましくは10.0、より好ましくは8.0、さらに好ましくは5.0を上限とする。Ge4は、原料として例えばGeO2等を用いてガラス内に含有させることができる。<Bi3>本発明の光学ガラスは任意成分としてBi3を含んでもよい。Bi3は、ガラスの屈折率を高め、ガラス転移点を低下する性質を有する。このような性質が強まるので、Bi3の含有率は、好ましくは10.0、より好ましくは8.0、さらに好ましくは5.0を上限とする。Bi3は、原料として例えばBi2O3等を用いてガラス内に含有させることができる。<Te4>本発明の光学ガラスは任意成分としてTe4を含んでもよい。Te4は、ガラスの屈折率を上げ、失透し難くすることができ、着色を抑える性質を有する。このような性質が強まるので、Te4の含有率は、好ましくは15.0、より好ましくは10.0、より好ましくは8.0、さらに好ましくは5.0を上限とする。Te4は、原料として例えばTeO2等を用いてガラス内に含有させることができる。[アニオン成分について]<F>本発明の光学ガラスはFを含む。Fは、ガラスの異常分散性およびアッベ数を高め、さらにガラスを失透し難くする性質を有する。このような性質が強まるのでFの含有率は、20.0~95.0であることが好ましい。Fの含有率は、好ましくは22.0、より好ましくは23.0、より好ましくは24.0を下限とし、好ましくは70.0、より好ましくは65.0、より好ましくは60.0、より好ましくは59.0、より好ましくは58.0を上限とする。Fは、原料として例えばAlF3、MgF2、BaF2等の各種カチオン成分のフッ化物を用いてガラス内に含有させることができる。<O2>本発明の光学ガラスはO2を含む。O2は、磨耗度の上昇を抑制する性質を有し、また、網目構造を形成するのに必要な成分である。O2の含有率とFの含有率との合計は、アニオン表示で98.0以上であることが好ましく、99.0以上であることがより好ましく、100であることがさらに好ましい。安定なガラスを得ることができるからである。O2は、原料として例えばAl2O3、MgO、BaO等の各種カチオン成分の酸化物や、AlPO3、MgPO2、BaPO2等の各種カチオン成分の燐酸塩等を用いてガラス内に含有させることができる。[含有すべきでない成分について]次に、本発明の光学ガラスに含有すべきでない成分、および含有することが好ましくない成分について説明する。本発明の光学ガラスには、他の成分を本願発明のガラスの特性を損なわない範囲で必要に応じ、添加できる。また、Ti、Zr、Nb、W、La、Gd、Y、Yb、Luを除く、V、Cr、Mn、Fe、Co、Ni、Cu、AgおよびMo等の遷移金属のカチオンは、それぞれを単独または複合して少量含有した場合でもガラスが着色し、可視域の特定の波長に吸収を生じる性質があるため、特に可視領域の波長を使用する光学ガラスにおいては、実質的に含まないことが好ましい。さらに、Pb、Th、Cd、Tl、Os、BeおよびSeのカチオンは、近年有害な化学物資として使用を控える傾向にあり、ガラスの製造工程のみならず、加工工程、および製品化後の処分に至るまで環境対策上の措置が必要とされる。従って、環境上の影響を重視する場合には、不可避な混入を除き、これらを実質的に含有しないことが好ましい。これにより、光学ガラスに環境を汚染する物質が実質的に含まれなくなる。そのため、特別な環境対策上の措置を講じなくとも、この光学ガラスを製造し、加工し、および廃棄できる。[製造方法]本発明の光学ガラスの製造方法は特に限定されない。例えば、上記原料を各成分が所定の含有率の範囲内になるように均一に混合し、作製した混合物を石英坩堝またはアルミナ坩堝または白金坩堝に投入して粗溶融した後、白金坩堝、白金合金坩堝またはイリジウム坩堝に入れて900~1200°Cの温度範囲で2~10時間溶融し、攪拌均質化して泡切れ等を行った後、850°C以下の温度に下げてから仕上げ攪拌を行って脈理を除去し、金型に鋳込んで徐冷することにより製造することができる。[物性]本発明の光学ガラスは、部分分散比θg,Fが特徴的である。したがって、色収差を高精度に補正できる光学ガラスを得易い。部分分散比θg,Fは0.530以上であり、0.533以上であることが好ましく、0.538以上であることがより好ましく、0.540以上であることがさらに好ましい。なお、部分分散比θg,Fは、日本光学硝子工業会規格JOGIS01―2003に基づいて測定して得た値を意味するものとする。また、本発明でいう部分分散比は、短波長域での部分分散比を意味するものとする。本発明の光学ガラスは、異常分散性Δθg,Fが高い。したがって、色収差を高精度に補正できるレンズを得易い。異常分散性Δθg,Fは0.006以上であることが好ましく、0.008以上であることがより好ましく、0.010以上であることがより好ましく、0.011以上であることがより好ましく、0.012以上であることがより好ましく、0.013以上であることがさらに好ましい。ここで、部分分散比θg,Fおよび異常分散性Δθg,Fについて説明し、その後、本発明の光学ガラスの物性における特徴をより詳細に説明する。初めに、部分分散比θg,Fについて説明する。部分分散比θg,Fとは、屈折率の波長依存性のうち、ある2つの波長域における屈折率の差の割合を示すものであり、次の式1で表される。θg,F=ng-nF/nF-nC式1ここでngはg線435.83nm、nFはF線486.13nm、nCはC線656.27nmにおける屈折率を意味する。そして、この部分分散比θg,Fとアッベ数νdとの関係をXYグラフ上にプロットすると、一般的な光学ガラスの場合、ほぼ、ノーマルラインと呼ばれる直線上にプロットされることになる。ノーマルラインとは、部分分散比θg,Fを縦軸に、アッベ数νdを横軸に採用したXYグラフ上直交座標上で、NSL7とPBM2の部分分散比およびアッベ数をプロットした2点を結ぶ右上がりの直線を意味する図1参照。ノーマルラインの基準となるノーマルガラスは光学ガラスメーカー毎によっても異なるが、各社ともほぼ同等の傾きと切片で定義しているNSL7とPBM2は株式会社オハラ社製の光学ガラスであり、NSL7のアッベ数νdは60.5、部分分散比θg,Fは0.5436、PBM2のアッベ数νdは36.3,部分分散比θg,Fは0.5828である。このような部分分散比θg,Fに対して、異常分散性Δθg,Fとは、部分分散比θg,Fおよびアッベ数νdのプロットが、ノーマルラインから縦軸方向にどの程度離れているかを示すものである。異常分散性Δθg,Fが大きいガラスからなる光学素子は、青色付近の波長範囲について、他のレンズによって生じていた色収差を補正することができる性質を有する。また、中低分散領域アッベ数が55程度以上の領域においては、従来、アッベ数νdが大きいほど、異常分散性Δθg,Fが大きくなる傾向があった。さらに、磨耗度を低くしつつ、かつ異常分散性を高位に維持することは困難となる傾向があった。本発明者は鋭意検討し、アッベ数νdに対する異常分散性Δθg,Fの値が、従来のものと比較して、より高くなる光学ガラスを開発することに成功した。例えば、後に実施例として示したより好ましい態様の光学ガラスであると、アッベ数νdが68~75程度の場合に、部分分散比θg,Fが0.54以上となり、異常分散性Δθg,Fも0.011以上となる光学ガラスを得ることができる。このような部分分散比θg,Fおよび異常分散性Δθg,Fの値は、同程度のアッベ数νdを有する従来のものと比較して、著しく高い値である。本発明の光学ガラスは、高い屈折率ndを有するとともに、低い分散高いアッベ数を有する。屈折率ndは1.50以上であり、1.51以上であることが好ましく、1.52以上であることがより好ましく、1.524以上であることがさらに好ましい。アッベ数νdは65以上であることが好ましく、68以上であることがより好ましく、70以上であることがより好ましく、71以上であることがさらに好ましい。本発明の光学ガラスは、このような屈折率ndおよびアッベ数νdを備えるので、光学設計の自由度が広がり、さらに素子の薄型化を図っても大きな光の屈折量を得ることができる。なお、屈折率ndおよびアッベ数νdは、日本光学硝子工業会規格JOGIS01―2003に基づいて測定して得た値を意味するものする。本発明の光学ガラスは、耐失透性に優れる。したがって、プレス成形時に再加熱を行っても失透し難い。本発明の光学ガラスは耐失透性に優れるので、DTA測定で結晶化温度Tcが観測されない。[プリフォームおよび光学素子]本発明の光学ガラスは、様々な光学素子および光学設計に有用であるが、その中でも特に、本発明の光学ガラスからプリフォームを形成し、このプリフォームに対して研磨加工や精密プレス成形等の手段を用いて、レンズやプリズム、ミラー等の光学素子を作製することが好ましい。これにより、カメラやプロジェクタ等のような光学素子に可視光を透過させる光学機器に用いたときに、高精細で高精度な結像特性を実現しつつ、これら光学機器における光学系の小型化を図ることができる。ここで、プリフォーム材を製造する方法は特に限定されるものではなく、例えば特開平8-319124に記載のガラスゴブの成形方法や特開平8-73229に記載の光学ガラスの製造方法および製造装置のように溶融ガラスから直接プリフォーム材を製造する方法を用いることもでき、また、光学ガラスから形成したストリップ材に対して研削研磨等の冷間加工を行って製造する方法を用いることもできる。本発明の実施例No.1~No.6のガラスの組成、屈折率nd、アッベ数νd、部分分散比θg,Fおよび異常分散性Δθg,Fを第1表に示す。本発明の実施例No.1~No.6の光学ガラスは、いずれも各成分の原料として各々相当する酸化物、炭酸塩、硝酸塩、弗化物、メタ燐酸化合物等の通常の弗燐酸塩ガラスに使用される高純度原料を選定し、第1表に示した各実施例の組成の割合になるように秤量して均一に混合した後、白金坩堝に投入し、ガラス組成の熔融難易度に応じて電気炉で900~1200°Cの温度範囲で2~10時間溶解し、攪拌均質化して泡切れ等を行った後、850°C以下に温度を下げてから金型に鋳込み、徐冷してガラスを作製した。ここで、実施例No.1~No.6の光学ガラスの屈折率nd、アッベ数νdおよび部分分散比θg,Fについては、日本光学硝子工業会規格JOGIS01―2003に基づいて測定した。なお、本測定に用いたガラスとして、アニール条件は徐冷降下速度を-25°C/hrとして、徐冷炉にて処理を行ったものを用いた。そして、測定されたアッベ数νdにおける、図1のノーマルライン上にある部分分散比θg,Fの値と測定された部分分散比θg,Fの値との差から、異常分散性Δθg,Fを求めた。耐失透性は、DTA測定で結晶化温度Tcが観測されるか否かによって判断した。Tcが観測されなければ、プレス成形のための再加熱を行っても失透しない、すなわちリヒートプレスにおける安定性に優れると考えられる。第1表に表されるように、本発明の実施例の光学ガラスは、いずれも部分分散比θg,Fが0.540以上であり、屈折率ndが1.54以上であった。また、いずれも異常分散性Δθg,Fが0.011以上であった。このような部分分散比θg,Fおよび異常分散性Δθg,Fの値は、同程度のアッベ数νdを有する従来のものと比較して、著しく高い値である。また、いずれについても結晶化温度Tcが観測されなかった。さらに、本発明の実施例の光学ガラスを用いて、研磨加工用プリフォームを形成した後で研削および研磨を行い、レンズおよびプリズムの形状に加工した。また、本発明の実施例の光学ガラスを用いて、精密プレス成形用プリフォームを形成し、精密プレス成形用プリフォームを精密プレス成形加工してレンズおよびプリズムの形状に加工した。いずれの場合も、様々なレンズおよびプリズムの形状に加工することができた。"